본 발명 에 따른 알루미늄 합금 은 이 로부터 형성 된 압 출재 에 있 어서 570 내지 630 ℃ 에서 5 내지 25 분 동안 브레 이징 열처리 후 직경 이 1 , 000 ㎛ 인 임의 의 단위원 내 에 포함 된 결정립 의 평균 환산 직경 이 20 내지 400 ㎛ 로 조절 됨 으로써 , 합금 조직 의 변형 이 최소 화 되 거나 회피 되 어 내식성 , 강도 등 의 물 성 이 유지 될 수 있 다 . 여기 서 , 상기 결정립 의 평균 환산 직경 은 상기 결정립 과 동일 한 단면적 을 갖 는 원 의 직경 을 의미 한다 .